(57)【要約】【課題】一度開封して食材等を投入した後、安全に電子レンジで加熱することができる電子レンジ用容器を提供すること。【解決手段】トップ端部の内面に設けられたチャックの開閉により開口部が形成される電子レンジ用容器であって、チャックよりボトム側のサイドシール部の一部に、前記前面部材と前記背面部材とが剥離可能な状態に設けられた通蒸部と、前記通蒸部よりボトム側に、前記背面部材が折り返されて設けられた折込部とを備え、前記開口部が密封された状態で加熱され、容器の内部に水蒸気が発生して内圧が所定値以上となると、前記折込部が膨張して前記通蒸部を持ち上げると同時に前記通蒸部が剥離して蒸気孔が形成されることを特徴とする電子レンジ用容器。【選択図】図１
2011148504.tif 000002
【特許請求の範囲】
【請求項１】
前面部材及び背面部材のサイド及びボトムの三方の端部がシールされて形成されており、トップ端部の内面に設けられたチャックの開閉により開口部が形成される電子レンジ用容器であって、
チャックよりボトム側のサイドシール部の一部に、前記前面部材と前記背面部材とが剥離可能な状態に設けられた通蒸部と、前記通蒸部よりボトム側に、前記背面部材が折り返されて設けられた折込部とを備え、
前記開口部が密封された状態で加熱され、容器の内部に水蒸気が発生して内圧が所定値以上となると、前記折込部が膨張して前記通蒸部を持ち上げると同時に前記通蒸部が剥離して蒸気孔が形成されることを特徴とする電子レンジ用容器。
【請求項２】
通蒸部がサイドシール部に設けられた未シール部であることを特徴とする請求項１に記載の電子レンジ用容器。
【請求項３】
通蒸部がサイドシール部に一部のシール回数を減らして設けられた弱シール部であることを特徴とする請求項１に記載の電子レンジ用容器。
【請求項４】
通蒸部がサイドシール部にイージーピールテープを挿入して設けられた弱シール部であることを特徴とする請求項１に記載の電子レンジ用容器。
【請求項５】
通蒸部がサイドシールに設けられた応力集中型の形状の異型シール部であることを特徴とする請求項１に記載の電子レンジ用容器。
【請求項６】
前面部材及び背面部材がシーラント及び基材を含む二層以上の積層フィルムからなることを特徴とする請求項１から５のいずれか１項に記載の電子レンジ用容器。
【請求項７】
容器のトップ及びボトム間の長さをＬとした時に、トップ端部からのチャックの位置が１／３Ｌ以内、折込部の長さが５ｍｍから折込部とトップ端部の距離の間、チャックからの折込部の距離が１／２Ｌ以内で通蒸部が天地が１ｍｍから１０ｍｍの長さで折込部とチャックの間のサイドシール部の位置に設けられていることを特徴とする請求項１から６のいずれか１項に記載の電子レンジ用容器。
【発明の詳細な説明】
【技術分野】
【０００１】
本発明は、内部に食材を投入して、調味液等とともに電子レンジで加熱調理するための電子レンジ用容器に関する。
【背景技術】
【０００２】
従来、パウチ等の包装袋に入れた食品をレトルト釜で加熱、加圧殺菌した、いわゆるレトルト食品が広く流通し、使用されている。レトルト食品は包装袋によって密封されているため、そのまま電子レンジで加熱しようとすると、食品から発生する水蒸気によって包装袋が膨張し、破裂するおそれがある。
【０００３】
この問題を解決するために、包装袋の一方の端部寄りの内部に、上述の水蒸気を逃がすための耐熱性不織布を二つ折りに折り込んで取付けた包装袋が提案されている（例えば、特許文献１参照）。この包装袋を使用したレトルト食品を電子レンジで加熱するときには、不織布が取り付けられている端部側を切り取って、不織布側の端部を開放し、その後食品を包装袋ごと電子レンジに入れて加熱する。
【０００４】
しかしながら、特許文献１に提案されている包装袋は、開放した端部が不織布等で覆われているので、タレや調味液等が充填されたレトルト食品の包装袋を一度開封して食材を加えた後、電子レンジでタレ等と食材とを一緒に加熱するということはできない。
【０００５】
開口部に開閉自在の公知のジッパー等を設ければ、食材を投入して再度包装袋を密封することは可能になるが、ジッパーを閉じた開口部は通気性に乏しく、電子レンジで加熱する際には、上述の破裂の危険性が問題となる。
【０００６】
このために、通常の保存や輸送時には密閉されているが、電子レンジでの加熱によって内部の水蒸気圧が上昇したときに通蒸して破裂する危険性を回避する圧力弁としての機構を包装容器の一部に設けた構造が種々提案されている。
【０００７】
特許文献２には、四辺中の三辺をシールした袋体の開放された一辺に、シール加工した際に圧力弁を形成する圧力弁要素を印刷形成したことを特徴とする食品の調理用袋体が提案されており、特許文献３には上記圧力弁を剥離剤の塗布によって形成することが提案されている。
しかしながら、特許文献２と特許文献３に記載の調理用袋体では、電子レンジでの加熱によって内部の水蒸気圧が上昇したときに通蒸した部分から内容物が外部に漏れる危険性を除去することは困難であった。
【０００８】
そのために、スタンディングパウチの形態で通蒸部とチャック機構の位置と形状を工夫した包装容器が特許文献４と特許文献５において提案されており、通常のパウチにおいてもその一面に折り返しによる食材投入部を設けた包装容器が特許文献６において提案されている。
しかしながら、上記の方法によっても、電子レンジでの加熱によって内部の水蒸気圧が上昇したときに通蒸した部分から内容物が外部に漏れる危険性を簡単に除去することは困難であった。
【先行技術文献】
【特許文献】
【０００９】
【特許文献１】特開平８−８０９７８号公報
【特許文献２】特開平８−２２８６９７号公報
【特許文献３】特開平９−４００３０号公報
【特許文献４】特開平１１−１８９２７８号公報
【特許文献５】特許第３８０２２０５号公報
【特許文献６】特開２００９−１６６８５３号公報
【発明の概要】
【発明が解決しようとする課題】
【００１０】
本発明は、上記事情に鑑みてなされたものであり、一度開封して食材等を投入した後、安全に電子レンジで加熱することができる電子レンジ用容器を提供することを目的とする。
【課題を解決するための手段】
【００１１】
本発明の電子レンジ用容器は、電子レンジでの加熱時に容器内部に生じる水蒸気の蒸気圧を利用して、容器の破裂を起こすことなく水蒸気を容器外部に放出し、かつ容器片面に形成した折込部の膨張を利用して水蒸気放出のための通蒸部の位置を押し上げて内容食材の漏出をも防止するという構造を備えた電子レンジ用容器である。
【００１２】
本発明の請求項１の発明は、前面部材及び背面部材のサイド及びボトムの三方の端部がシールされて形成されており、トップ端部の内面に設けられたチャックの開閉により開口部が形成される電子レンジ用容器であって、チャックよりボトム側のサイドシール部の一部に、前記前面部材と前記背面部材とが剥離可能な状態に設けられた通蒸部と、前記通蒸部よりボトム側に、前記背面部材が折り返されて設けられた折込部とを備え、前記開口部が密封された状態で加熱され、容器の内部に水蒸気が発生して内圧が所定値以上となると、前記折込部が膨張して前記通蒸部を持ち上げると同時に前記通蒸部が剥離して蒸気孔が形成されることを特徴とする電子レンジ用容器である。
【００１３】
本発明の請求項２の発明は、通蒸部がサイドシール部に設けられた未シール部であることを特徴とする請求項１に記載の電子レンジ用容器である。
【００１４】
本発明の請求項３の発明は、通蒸部がサイドシール部に一部のシール回数を減らして設けられた弱シール部であることを特徴とする請求項１に記載の電子レンジ用容器である。
【００１５】
本発明の請求項４の発明は、通蒸部がサイドシール部にイージーピールテープを挿入して設けられた弱シール部であることを特徴とする請求項１に記載の電子レンジ用容器である。
【００１６】
本発明の請求項５の発明は、通蒸部がサイドシールに設けられた応力集中型の形状の異型シール部であることを特徴とする請求項１に記載の電子レンジ用容器である。
【００１７】
本発明の請求項６の発明は、前面部材及び背面部材がシーラント及び基材を含む二層以上の積層フィルムからなることを特徴とする請求項１から５のいずれか１項に記載の電子レンジ用容器である。
【００１８】
本発明の請求項７の発明は、容器のトップ及びボトム間の長さをＬとした時に、トップ端部からのチャックの位置が１／３Ｌ以内、折込部の長さが５ｍｍから折込部とトップ端部の距離の間、チャックからの折込部の距離が１／２Ｌ以内で通蒸部が天地が１ｍｍから１０ｍｍの長さで折込部とチャックの間のサイドシール部の位置に設けられていることを特徴とする請求項１から６のいずれか１項に記載の電子レンジ用容器である。
【発明の効果】
【００１９】
本発明の請求項１の電子レンジ用容器によれば、前面部材及び背面部材のサイド及びボトムの三方の端部がシールされて形成されており、トップ端部の内面に設けられたチャックの開閉により開口部が形成される電子レンジ用容器であって、チャックよりボトム側のサイドシール部の一部に、前記前面部材と前記背面部材とが剥離可能な状態に設けられた通蒸部と、前記通蒸部よりボトム側に、前記背面部材が折り返されて設けられた折込部とを備え、前記開口部が密封された状態で加熱され、容器の内部に水蒸気が発生して内圧が所定値以上となると、前記折込部が膨張して前記通蒸部を持ち上げると同時に前記通蒸部が剥離して蒸気孔が形成されるので、電子レンジでの加熱時に容器内部に生じる水蒸気の蒸気圧を利用して、容器の破裂を起こすことなく水蒸気を容器外部に放出し、かつ容器片面に形成した折込部の膨張を利用して水蒸気放出のための通蒸部の位置を押し上げて蒸気孔からの内容食材の漏出をも防止することが出来る。
従って、本発明によれば、トップ端部のチャック部分から一度開封して調味料や食材等を投入した後、安全に電子レンジで加熱することができる電子レンジ用容器を提供することが出来る。
【００２０】
本発明の請求項２の電子レンジ用容器によれば、通蒸部がサイドシール部に設けられた未シール部であることによって、気密性がないために電子レンジでの加熱時に発生する容器内部の急激な圧力増加にも安全に対応出来る。特に気密性や水密性の要求されないじゃがいも等の固形食品の加熱に好適である。
【００２１】
本発明の請求項３の電子レンジ用容器によれば、通蒸部がサイドシール部に一部のシール回数を減らして設けられた弱シール部であるので、特別な形状のヒートシールバーを用いたり、イージーピールテープ等の追加材料を必要とすることなく通蒸部を形成することが出来る。
【００２２】
本発明の請求項４の電子レンジ用容器によれば、通蒸部がサイドシール部にイージーピールテープを挿入して設けられた弱シール部であることによって、通常は気密性と水密性を有しながら電子レンジでの加熱時に発生する容器内部の圧力増加にも敏感に対応することが出来る。さらに、シーラントやヒートシール条件の選択幅が広がるので製造上の安定性も優れているという利点もある。
【００２３】
本発明の請求項５の電子レンジ用容器によれば、通蒸部がサイドシールに設けられた応力集中型の形状の異型シール部であることによって、電子レンジ加熱時の容器内部の圧力増加による通蒸部の剥離を所定の位置で敏感に開始して通蒸部以外での蒸気孔の発生を防止できる。これによって、予期しない部分での内容物の漏洩や蒸気の噴出をなくして、安全に電子レンジ加熱による調理をすることがより確実に出来るようになる。
【００２４】
本発明の請求項６の電子レンジ用容器によれば、前面部材及び背面部材がシーラント及び基材を含む二層以上の積層フィルムからなることによって共通の部材で表裏部材のシーラント層同士を重ねてヒートシールすることで容器形成が行えて、かつ、調理用容器としての耐熱性や内容物保護性を備えた基材を積層した部材を用いることで簡易に製造出来るという利点もある。
【００２５】
本発明の請求項７の電子レンジ用容器によれば、容器のトップ及びボトム間の長さをＬとした時に、トップ端部からのチャックの位置が１／３Ｌ以内であり、折込部の長さが５ｍｍから折込部とトップ端部の距離の間であり、チャックからの折込部の距離が１／２Ｌ以内であり、通蒸部が天地が１ｍｍから１０ｍｍの長さで折込部とチャックの間のサイドシール部の位置に設けられていることで、電子レンジでの加熱時に容器内部に生じる水蒸気の蒸気圧を利用して、容器の破裂を起こすことなく水蒸気を容器外部に放出し、かつ容
器片面に形成した折込部の膨張を利用して水蒸気放出のための通蒸部の位置を押し上げて通蒸部からの内容食材の漏出をも防止することがより確実に出来るようになる。
【図面の簡単な説明】
【００２６】
【図１】本発明の電子レンジ用容器の一例の平面略図
【図２】本発明の電子レンジ用容器の一例の断面略図（図１のＸ−Ｘ線断面）
【図３】本発明の電子レンジ用容器の一例の断面略図（図１のＹ−Ｙ線断面）
【図４】本発明の電子レンジ用容器の一例の断面略図（図３の加熱調理時の模式図）
【図５】本発明の電子レンジ用容器の一例の外観略図（加熱調理時）
【図６】本発明の電子レンジ用容器を構成する本体フィルムの一例を示す断面模式図
【図７】本発明の電子レンジ用容器に使用するイージーピールテープの構成の一例を示す断面模式図
【図８】本発明の電子レンジ用容器を構成する中間層の一例を示す断面模式図
【発明を実施するための形態】
【００２７】
以下、本発明の電子レンジ用容器の一実施形態について、図１から図７の図面を参照して説明する。
図１は本発明の電子レンジ用容器の一例の平面略図であり、電子レンジ容器（１）は、前面部材（２Ａ）を用いた前面部（２）と、前面部材（２Ａ）に接合された背面部材（３Ａ）を用いた背面部（３）とから構成されている。
図２は図１のＸ−Ｘ線における断面略図であり、本発明の電子レンジ用容器の特徴的な部分を強調して示した図である。
【００２８】
図１に示すように、本発明の電子レンジ用容器（１）は前面部（２）及び背面部（３）のサイドシール部（１１）及びボトムシール部（５）の三方の端部がシールされて形成されており、トップ端部（４）の内面に設けられたチャック部（６）の開閉により内容食材の出し入れのための開口部が形成される電子レンジ用容器である。
【００２９】
このチャック部（６）よりボトムシール部（５）側のサイドシール部（１１）の一部に、前面部材と背面部材とがシールされていない又は剥離可能な状態に設けられた通蒸部（７）と、通蒸部（７）よりボトムシール（５）側に、背面部材（３Ａ）が折り返されて設けられた折込部（８）とを備えた構成となっている。
【００３０】
このような構成によって、容器（１）の内部に水分を含む食材を封入して前記チャック部（６）を密封した状態で加熱する。加熱によって、容器（１）の内部に水蒸気が発生して内圧が所定値以上となると、折込部（８）が内部から膨張して通蒸部（７）を持ち上げると同時に通蒸部（７）が剥離して蒸気孔が形成される。これによって通蒸部から食材等の内容物が漏洩噴出することなしに過剰な水蒸気の圧力を放散させて容器の破裂を防止して安全に加熱を行うことが出来る。
【００３１】
本発明の電子レンジ用容器の前面部（２）に用いる前面部材（２Ａ）は、ヒートシール性を有するシート状の可撓性フィルム（以下、「本体フィルム」と称する。）によって形成されている。背面部材（３Ａ）も同様にヒートシール性を有するシート状の可撓性フィルムによって形成されている。
通常、本体フィルムは、調理用容器としての耐熱性や内容物保護性を備えた基材（９）とヒートシール性の優れたシーラント（１０）とを含む二層以上の積層フィルムを使用する。
【００３２】
図６は本発明の電子レンジ用容器を構成する本体フィルムの一例を示す断面模式図である。この場合は容器外側から、内側面に印刷層（１４）を施した基材（９）と最内側にシ
ーラント（１０）が積層されており、その中間に中間層（１６）が両面に接着剤層（１５）を介してラミネートされている。
印刷層（１４）と中間層（１６）は必要に応じて設けられる層であり、中間層の具体例については後述する。
【００３３】
本発明の電子レンジ用容器において本体フィルムを構成する基材（９）の材質としては、必要な耐熱性を有し、一般に電子レンジで加熱される食品用包装材料として使用されているものならば、特に限定はされない。
【００３４】
例えば、ポリエチレンテレフタレート（ＰＥＴ）、ポリエチレンナフタレ−ト（ＰＥＮ）、ポリブチレンテレフタレート（ＰＢＴ）などのポリエステル、ポリエチレン（ＰＥ）、ポリプロピレン（ＰＰ）などのポリオレフィン、ナイロン−６、ナイロン−６６などのポリアミド（ＰＡ）、ポリカーボネート（ＰＣ）、ポリアクリロニトリル（ＰＡＮ）、ポリイミド（ＰＩ）、ポリビニルアルコール（ＰＶＡ）、ポリ塩化ビニリデン（ＰＶＤＣ）、エチレン−ビニルアルコール共重合体（ＥＶＯＨ）などの延伸又は無延伸樹脂フィルム、ナイロン６／メタキシリレンジアミンナイロン６共押出しフィルム、ポリプロピレン／エチレン−ビニルアルコール共重合体共押出しフィルムなどのいずれかが使用できる。
またはこれらの２つ以上のフィルムを積層した複合フィルムであっても構わない。
【００３５】
また、基材（９）の厚さは、加工性を考慮すると、１０〜５０μｍの範囲内であることが好ましく、１０〜３０μｍの範囲内がより好ましい。
この基材（９）には、例えば、帯電防止剤、紫外線吸収剤、可塑剤、滑剤、着色剤などの公知の添加剤を加えることができ、必要に応じて適宜添加される。
さらに、基材（９）の表面にコロナ放電処理、アンカーコート処理等の表面改質を行い、後述するシーラント層（１０）等との接着性や印刷適性を向上させることも可能である。
【００３６】
また、必要に応じて基材（９）の表面または裏面に印刷層（図示せず）を形成することができる。
印刷層は、基材（９）の表裏どちらでも形成可能であるが、一般的なプラスチックフィルム袋への印刷の場合と同様に、インキの耐摩擦性、耐候性などを考慮して、基材（９）の容器内面となる面にグラビア印刷方式などで設けることが好ましい。
【００３７】
本発明の電子レンジ用容器において、本体フィルムを構成する最内層のシーラント（１０）には、例えば、低密度ポリエチレン樹脂（ＬＤＰＥ）、中密度ポリエチレン樹脂（ＭＤＰＥ）、高密度ポリエチレン樹脂（ＨＤＰＥ）、直鎖状低密度ポリエチレン樹脂（Ｌ−ＬＤＰＥ）、ポリプロピレン樹脂（ＰＰ）、エチレン−プロピレン共重合体（ＥＰ）、エチレン−αオレフィン共重合体、エチレン−アクリル酸共重合体（ＥＡＡ）、エチレン−メタクリル酸共重合体（ＥＭＡＡ）、エチレン−アクリル酸メチル共重合体（ＥＭＡ）、エチレン−アクリル酸エチル共重合体（ＥＥＡ）、エチレン−メタクリル酸メチル共重合体（ＥＭＭＡ）、アイオノマー樹脂、エチレン−酢酸ビニル共重合体（ＥＶＡ）などの樹脂、またはこれらの樹脂を成膜化したフィルムを使用することができる。
【００３８】
また、シーラント（１０）の層の厚さは、シール強度、物性面、加工性、を考慮すると、２０〜１００μｍの範囲内であることが好ましく、３０〜７０μｍの範囲内がより好ましい。
【００３９】
最外層の基材（９）と、最内層のシーラント（１０）とを積層する方法は、例えば、ドライラミネーション方法、エクストルージョンラミネーション方法、及び該エクストルージョンラミネーション方法を利用したサンドイッチラミネーション方法などの公知の方法
が使用出来る。
【００４０】
前記ドライラミネーション方法に使用する接着剤は、一般的に、ポリウレタン系、ポリアクリル系、ポリエステル系、エポキシ系、ポリ酢酸ビニル系、セルロース系、その他などのラミネート用接着剤を使用することができる。
【００４１】
本発明の電子レンジ用容器においては、基材（９）とシーラント（１０）だけでは電子レンジ用容器としての機能を十分に果たすことができない場合には、基材（９）とシーラント（１０）との間に中間層（図示せず）を設けることが出来る。
【００４２】
前記の機能としては、例えば、ガスバリア性、機械的強靭性、耐屈曲性、耐突き刺し性、耐衝撃性、耐摩耗性、耐寒性、耐熱性、耐薬品性などが挙げられ、電子レンジ用容器（１）として要求されるこれらの機能を中間層を設けることで達成するものである。
【００４３】
本発明の電子レンジ用容器（１）に収納する内容物によって、特に酸素ガス、水蒸気、光などに対する耐性や長期常温流通などが求められる場合には、前記中間層または基材には、ガスバリア層を設ける必要が生じることがある。
図８には、本発明の電子レンジ用容器を構成する中間層の一例を示す断面模式図を示した。ここでは中間層基材（２０）にプライマー層（２１）を介して無機酸化物の蒸着薄膜層（２２）が設けられており、さらにその表面にはガスバリア性被膜層（２３）が設けられている。
【００４４】
この目的でのガスバリア層としては、ガスバリア性の樹脂を用いたガスバリアフィルムや樹脂フィルムに図８に例示したような、別のガスバリア層を設けたガスバリアフィルムが用いられる。
【００４５】
例えば、エチレン−ビニルアルコール共重合体フィルム（ＥＶＯＨ）、ポリビニルアルコールフィルム（ＰＶＡ）、エチレン−酢酸ビニル共重合体（ＥＶＡ）ケン化物などのフィルム、或いはポリエチレンテレフタレート（ＰＥＴ）、ポリアミド（ＰＡ）、ポリプロピレン（ＰＰ）などのフィルムにポリ塩化ビニリデンを塗工したフィルム、無機酸化物（酸化珪素、酸化アルミニウムなど）の蒸着薄膜層を設けたフィルムやまたこれらフィルムの１種乃至それ以上を組み合わせた積層フィルムを使用することができる。
これらの中でも、電子レンジで加熱ができ、廃棄処分が容易な無機酸化物（酸化珪素、酸化アルミニウムなど）の蒸着薄膜層を設けたガスバリアフィルムが好ましい。これらのガスバリア層は中間層ではなく基材上に設けても構わない。
【００４６】
図１及び図２に示した、本発明の電子レンジ用容器のトップ端部（４）の内面に設けられたチャック部（６）は開口して内容物の出し入れを行い、封止して電子レンジによる加熱を行うために設けられたものであり、ポリプロピレン樹脂等の合成樹脂の成形品を用いた互いに係合する係合突起が取り付けられて形成されている。
【００４７】
通常、容器の内面（シーラント面）にヒートシール方式で取り付けることから、容器のシーラント（１０）としてポリプロピレン樹脂を用いた場合、チャック部（６）にもポリプロピレン樹脂製のものを用いることが好ましい。チャック部（６）の容器への取り付けは、専用の取り付け装置を製袋機に組み込むことにより製袋とインラインで取り付けることが可能である。
【００４８】
図３は図１の電子レンジ用容器のＹ−Ｙ線における断面略図であり、通蒸部（７）の構成を模式的に示した図である。ここでは通蒸部としてイージーピールテープ（１２）を用いた構成の場合を示した。本発明の電子レンジ用容器においては、通蒸部（７）は天地が
１ｍｍから１０ｍｍの長さでサイドシール部（１１）のチャック部（６）と折込部（８）の間の高さの位置に設けられており、前面部材（２Ａ）と背面部材（３Ａ）のシーラント（１０）の間にイージーピールテープ（１２）が挟みこまれている構造になっている。
【００４９】
前面部材（２Ａ）と背面部材（３Ａ）とを離間させるような力が通蒸部（７）に作用すると、イージーピールテープ（１２）によって一体に接合された前面部のシーラントと背面部のシーラントとが剥離し、通蒸部（７）の前面部（２）または背面部（３）側に蒸気抜きを行うための蒸気孔が形成される。図４には図３と対応する前記蒸気孔形成時の状態を模式的に示した。蒸気孔が形成されるために必要とされる内圧値は、適宜所定の値に設定されてよい。
【００５０】
イージーピールテープ（１２）は、電子レンジ用容器（１）を加熱して発生する水蒸気等の気体による内圧により易剥離性を示すテープであり、電子レンジ用容器内面のシーラント（１０）に対して接着性を示す接着性樹脂層と電子レンジ用容器を加熱して発生する水蒸気等の気体による内圧により易剥離性を示す易剥離性樹脂層との２層からなる場合が代表的である。イージーピールテープが易剥離性シーラントである場合もある。
図７に本発明の電子レンジ用容器に使用する簡単なイージーピールテープの構成の一例を示す断面模式図を挙げた。
【００５１】
上記の、シーラント（１０）に対して接着性を示す接着性樹脂層としては、本体フィルムの内面シーラント（１０）を構成する熱融着可能な接着性熱可塑性樹脂をそのまま使用することができるが、ＣＰＰと称されるプロピレン系重合体（コポリマーやターポリマー）や、ＬＬＤＰＥまたはＬＬＤと称される直鎖状低密度ポリエチレンからなる層が好適に用いられる。そしてその厚みは、２０〜１５０μｍとすることが多い。
【００５２】
上記の易剥離性を示す易剥離性樹脂層としては、例えば、ブロックポリプロピレン系コポリマー、ランダムポリプロピレン系コポリマー、エチレン／酢酸ビニル等のエチレン系共重合体などが好適に用いられる。エチレン系共重合体としては、特にエチレン成分含有量が８５〜９８重量％の共重合体が望ましい。
【００５３】
ここで、ブロックポリプロピレン系コポリマーの代表例はポリプロピレン−ポリエチレンブロックコポリマー、ランダムポリプロピレン系コポリマーの代表例はプロピレン−エチレンランダムコポリマーである。
【００５４】
上記の接着性樹脂層と易剥離性樹脂層の積層方法は、特に限定されない。例えば、ドライラミネーション方法、エクストルージョンラミネーション方法、及び共押出などの周知の方法が挙げられる。
【００５５】
本発明の電子レンジ用容器においては、通蒸部（７）の構成は上記に例示したイージーピールテープを用いる場合に限定されるものではない。
例えば、通蒸部（７）がサイドシール部（１１）に未シール部を残すことによって設けられたものであっても良い。内容物が水密性を必要としない程度の固形物である場合には簡単な構造で通蒸出来るためにこの構造が好ましいが、加熱時の内圧によって容器を膨らませるための内圧上昇を得るためには通蒸部（７）の長さは１ｍｍ以上１０ｍｍ以下であることが望ましい。
【００５６】
さらに、通蒸部（７）がサイドシール部（１１）に蒸気圧でシール部が剥離する程度の弱シール部をシール回数を減らすことによって設けられた弱シール部であってもよい。
この場合にはイージーピールテープ（１２）等の別部材を用いることなく、ヒートシールの回数を一部の領域で減らすことによって水密性と気密性を有する状態を実現できるの
で、内容物の状態によらず、チャック部を閉めてからの運搬や保存も安心して行うことが出来る。
【００５７】
また、通蒸部（７）がサイドシール部に設けられた応力集中型の形状の異型シール部であることでも本発明の目的は達成できる。
通蒸部（７）において前面部（２）と背面部（３）のシーラント（１０）のヒートシール領域に剥離方向の応力をかけて剥離するときにヒートシール領域の形状を応力方向に対して直角ではなく、例えば三角形の形状にすることによって応力を三角形の頂点部分に集中させて小さい応力でも特定の箇所で剥離しやすくすることが出来る。
この異型シール領域の形状は三角形に特定されるものではなく、波型、楕円系等の領域を単独であるいは複数の形状を用いて組み合わせてもよい。
【００５８】
本発明の電子レンジ用容器（１）においては、図２に示したように背面部（３）の一部が容器外側に突出するように折込部（８）が形成されている。
背面部（３）は本体フィルムからなる背面部材（３Ａ）から形成されている。背面部（３）の本体フィルムは、電子レンジ用容器（１）のトップ端部（４）とボトムシール（５）との中間の位置で上下の端部と略平行に折り返されており、トップ端部（４）側に向かって突出する突出部を有する折込部（８）が形成されている。
【００５９】
折込部（８）は、電子レンジ用容器（１）の容積を増加させ、電子レンジでの加熱時にトップ端部（４）側を立ち上がらせる機能を有する。折込部（８）は、電子レンジ用容器（１）のトップ部（４）側の位置、好ましくはチャックからの折込部の距離が電子レンジ用容器（１）の高さＬの１／２以内の位置に設けた方が、加熱時にトップ部（４）側をより良好に立ち上がらせることができる。このためには折込部（８）の長さが５ｍｍから折込部とトップ端部の距離の間であることが望ましい。
【００６０】
上記の各部が形成された本体フィルムの背面部材（３Ａ）と前面部材（２Ａ）とを、互いのシーラント（１０）が対向するように配置し、トップ端部（４）を除く三方の端部を熱融着によって一体に接合する。同時に、イージーピールテープ（１２）に対して熱を加え、通蒸部（７）を形成する。
【００６１】
この時に、容器（１）のトップ及びボトム間の長さをＬとした時に、トップ端部からのチャック（６）の位置ＬＣが１／３Ｌ以内、折込部（８）の長さが５ｍｍから折込部とトップ端部の距離の間、チャック（６）からの折込部（８）の距離ＬＰが１／２Ｌ以内で通蒸部（７）が天地ＬＳが１ｍｍから１０ｍｍの長さで折込部（８）とチャック（６）の間のサイドシール部の位置に設けられている
そして、チャック部（６）から内容物Ｆを充填した後にチャック部を嵌合して封止すると、内容物が密封された電子レンジ用容器が完成する。
【００６２】
続いて、電子レンジ用容器（１）の使用時の動作について説明する。
図２と図３は電子レンジ用容器（１）の内容物の封入されていない状態の断面模式図であり、図４は内容物が封入されて電子レンジで加熱した状態の断面模式図である。図５は同じく内容物が封入されて電子レンジで加熱した状態の外観略図である。
【００６３】
まずユーザがチャック部（６）の係合突起の係合を解除してトップ端部（４）を広げるとトップ部端（４）が開口して内容物である食材を投入できる状態になる。トップ端部（４）がシールされている場合にはトップ端部とチャック部（６）の間で容器を切断してから以上の動作を行う。
【００６４】
ユーザは、トップ端部（４）からジャガイモやニンジン等の食材Ｆ及び調味料等を電子
レンジ用容器（１）の内部に投入し、チャック部（６）を閉じて密封する。このとき、食材Ｆの投入によって折込部（８）が展開し、容器（１）の容積が増加するとともに、折込部（８）よりトップ端部（４）側の領域は、上方に向かって立ち上がる。
【００６５】
続いて、ユーザは食材Ｆ及び調味料等の封入された電子レンジ用容器（１）を電子レンジ内に設置して加熱する。食材Ｆは調味料等とともに加熱調理される。このとき、加熱によって発生した高温の水蒸気が滞留する蒸らし空間が容器内部に形成される。
【００６６】
トップ端部（４）は、チャック部（６）によって密封されているため、容器（１）の容積を超える量の水蒸気は、通蒸部（７）に向かって移動する。その結果、通蒸部（７）の内圧が所定値以上に高まると、前面部（２）と背面部（３）とを離間させるような力が通蒸部（７）に作用する。すると、通蒸部（７）の領域のイージーピールテープ（１２）が前面部材（２Ａ）または背面部材（３Ａ）のシーラント（１０）から離間し図４に示したように蒸気孔が形成される。
【００６７】
同時に、容器（１）の背面部（３）に折込まれていた本体フィルムが水蒸気の内圧によって広がって容器内部の容積を増大させるとともに容器（１）のトップ部側の背面部（３）を持ち上げる状態で図５のように膨らむ。
これによって、容器（１）の容積を超える量の水蒸気は、高い位置に持ち上げられた蒸気孔から適宜外部に発散し、内容物が外部に漏れることなしに容器（１）の破裂が防止されて安全な調理が行える。
加熱調理が終了した後、ユーザは再びチャック部（６）の係合を解除してトップ端部（４）を開き、食材Ｆ及び調味液等を容器に盛り付ける。
【００６８】
この電子レンジ用容器では、背面部（３）に折込部（８）が設けられているので、食材Ｆを投入した際には折込部（８）展開することによって電子レンジ用容器（１）の内部容積が増加し、蒸らし空間が確保される。従って、電子レンジ用容器の内部でムラのない加熱が行われ、良好に加熱調理を行うことができる。
【００６９】
以上の実施形態ではトップ端部（４）がシールされていない状態を例示したが、調味料等の食材が封入された状態で比較的長期に保存され、電子レンジでの加熱直前にトップシールとチャック部の間で切り裂いて開口する場合ももちろんあり得る。このような場合には公知の方法によってトップ部をヒートシールして密封することやトップシールとチャック部の間に開封のためのノッチを設けることにより使い勝手を向上させることも出来る。
【実施例】
【００７０】
＜実施例１＞
基材として、二軸延伸ポリエチレンテレフタレートフィルム（１２μｍ厚み）の片面に、シーラントとしてポリプロピレンフィルム（厚み３０μｍ）をドライラミネートにて貼り合せた本体フィルムを作成した。ドライラミネート用の接着剤としては大日本インキ化学工業製：ＬＸ７０３ＶＬを用いて塗布量４ｇ／ｍ２で行った。
この本体フィルムを用いて図２（８）のような折込部を備えた背面部材（３Ａ）のフィルムを作成した。図２に示す折込部の長さ（ａ）は５０ｍｍとした。
【００７１】
上記の各部が形成された本体フィルムの背面部材（３Ａ）と前面部材（２Ａ）とを、互いのシーラント（１０）が対向するように配置し、トップ端部（４）を除く三方の端部を熱融着によって一体に接合した。同時にポリエチレンを主体とした幅１０ｍｍのイージーピールテープ（１２）を図２の通蒸部（７）の位置にはさみ、チャック部（６）をヒートシールによってトップ端部となる部分に貼り付けたのち、製袋機にてボトム及びサイドのシールを行い、図１、図２のような電子レンジ用容器を作成した。
【００７２】
この時に、容器のトップ及びボトム間の長さＬを２５０ｍｍ、容器の幅Ｗを２００ｍｍ、トップ端部からのチャック（６）の位置ＬＣが３０ｍｍ、折込部（８）の長さが５０ｍｍ、チャック（６）からの折込部（８）の距離ＬＰが１００ｍｍ、通蒸部（７）の天地ＬＳが１０ｍｍの長さで折込部（８）とチャック（６）から１０ｍｍの位置のサイドシール部の位置に設けられているようにした。
このようにして作製した電子レンジ用容器に、チャック部（６）から食材及び調味液からなる内容物Ｆを充填した後にチャック部を嵌合して封止して、内容物が密封された電子レンジ用容器とした。
【００７３】
この内容物が充填された電子レンジ用容器を背面を下にして電子レンジにセットして電子レンジで加熱して調理を行った。加熱によって容器は膨張してやがてトップ端部が持ち上げられて端部に近い通蒸部から水蒸気が噴出し容器の外観は図５に示したような状態になった。
【００７４】
水蒸気の噴出する蒸気孔によって破裂にいたるような内圧の上昇が回避され、蒸気孔の形成された通蒸部が内圧によって持ち上げられて内容物Ｆよりも高い位置にあるために内容物が蒸気孔から漏洩噴出することなく加熱調理が安全に完了した。完了後、容器のトップ端部からチャック部を開放して調理された食材等を取り出して試食したところ加熱ムラがなく均一に調理されていた。
【産業上の利用可能性】
【００７５】
本発明の電子レンジ用容器は、単に食品をあたためるのみならず、好みの食材を調味料等と一緒に封入して電子レンジで加熱調理することが出来るので鍋を汚さずに調理することが可能であり洗剤や洗浄のための水の節約が出来る。また、内容物は食品だけでなく、水分を含む様々な材料の電子レンジでの加熱が必要な場合にこの容器が適用出来る。
【符号の説明】
【００７６】
１…電子レンジ用容器
２…前面部
３…背面部
２Ａ…前面部材
３Ａ…背面部材
４…トップ端部
５…ボトムシール部
６…チャック部
７…通蒸部
８…折込部
ａ…折込部長さ
９…基材
１０…シーラント
１１…サイドシール部
１２…イージーピールテープ
１３…噴出水蒸気
１４…印刷層
１５…接着剤層
１６…中間層
１７…接着性樹脂層
１８…易剥離性樹脂層
１９…中間層
２０…中間層基材
２１…プライマー層
２２…無機酸化物の蒸着薄膜層
２３…ガスバリア性被膜層
Ｗ…電子レンジ用容器の外寸幅
ＷＳ…サイドシール部の幅
Ｌ…電子レンジ用容器の外寸高さ
ＬＰ…チャック部位置から折込部位置までの距離
ＬＣ…トップ端部からチャック部位置までの距離
ＬＳ…通蒸部長さ
Ｆ…内容物
【図１】
2011148504.tif 000003
【図２】
2011148504.tif 000004
【図３】
2011148504.tif 000005
【図４】
2011148504.tif 000006
【図５】
2011148504.tif 000007
【図６】
2011148504.tif 000008
【図７】
2011148504.tif 000009
【図８】
2011148504.tif 000010